ПРОТИРОЧНАЯ САЛФЕТКА

Предлагаемая полезная модель относится к средствам для мытья и протирки бытовых предметов, в частности для удаления пыли, грязи, жировых налетов с мебели, окон, металлической посуды, эмалированных, керамических или хромированных поверхностей и может найти применение при уходе за автомобилями и другими транспортными средствами.
Известно приспособление для очистки ветровых стекол, состоящее из ручки и шарнирно прикрепленной к ней верхней поверхности рабочего элемента, преимущественно имеющего форму треугольника с закругленными краями и рифленой нижней поверхностью, которая может быть покрыта внутренним слоем вспененного абсорбирующего материала и наружным слоем износостойкого материала типа замши (см. WO 98474420 А1, А 47 L 1/15,29.10.98). В качестве износостойкого материала в этом приспособлении используется краснодубная подошвенная кожа, в связи с чем оно не только сложно в изготовлении но и является дорогостоящим устройством.
Известна салфетка для чистки предметов домашнего обихода, выполненная из нетканого иглопробивного полотна, пропитанного чистящим составом, включающим карбамидно-формальдегидную смолу, синтетический латекс, абразив и ряд добавок, взятых в определенном соотношении (см. а.с. СССР №1373741, D 04 Н 5/04, 15.02.88). Существенным недостатком такой салфетки является ее не гигиеничность ввиду наличия в ней чистящего состава, включающего карбамидно-формальдегидную смолу, являющуюся источником выделения свободного формальдегида, а наличие связующего на основе латекса, которое включает ПАВ и другие химические добавки, существенно усложняет технологический процесс производства салфетки. Помимо того, что требуется ряд операций по приготовлению чистящего состава, пропитке и сушке полотна,
возникают экологические проблемы, связанные с необходимостью очистки сточных вод, образующихся при изготовлении салфетки.
2
Известно очистное приспособление для удаления пятен с очищаемой поверхности без использования моющего средства, выполненное из ворсистого материала, содержащего нити первого синтетического волокна, хорошо впитывающего и удерживающего воду, и нити второго водоотталкивающего синтетического волокна. Диаметр этих нитей равен 5-25 мк. Весовое соотношение нитей первого и второго волокна выбирается в диапазоне от 90:10 до 10:90. Высота ворса материала составляет 0,5-8 мм, а плотность ворса материала - 5000 ворсинок/см. В качестве первого волокна может использовано медно-аммиачное волокно или т.п., а в качестве второго волокна - полиэфирное волокно или т.п. (см. заявка Японии 2706305 В2, А 47 L 1/15, публ. 28.01.98). Недостатком известного очистного приспособления является сложность его изготовления и необходимость специального оборудования.
Известно изделие для удаления сухих и влажных загрязнений с поверхностей, представляющее собой лоскут ткани из полимерных микроволокон, с помощью которого можно протирать стеклянные, металлические, деревянные, пластиковые и другие гладкие поверхности только водой без применения каких-либо химических моющих средств. Для этого достаточно перед протиркой поверхности окунуть лоскут в кипящую воду на несколько минут (см. ЕР 858764 А1, А 47 L 13/16, публ. 19.08.98). Недостатком этого изделия является сложность его изготовления и необходимость дополнительной подготовки изделия перед каждым использованием, что не всегда удобно в случае отсутствия соответствующих условий при эксплуатации для протирки поверхностей автомобиля.
2
3
Известна чистящая салфетка из нетканого полотна, включающего вискозные и/или полипропиленовые волокна линейной плотности 0,31-2,2 текс в соотношении 0-10:90-100 мас.%, термически скрепленные между собой. Нетканое полотно имеет поверхностную плотность в пределах 45-300 г/м и объемную плотность 0,08-0,1 г/см. Полотно дополнительно скреплено уплотнением или иглопрокалыванием и по меньшей мере одна из его наружных поверхностей выполнена шероховатой (см. патент РФ №2153838, А 47 L 13/16, 08.09.1999). Салфетка обладает хорошими протирочными свойствами,
достаточной износостойкостью без применения специальных пропитывающих составов.
Недостатками указанной салфетки являются относительная сложность ее изготовления связанная с необходимостью проведения дополнительных специальных операций по укреплению связи волокон между собой и обеспечению шероховатости одной из поверхностей салфетки, а также недостаточная стойкость протирочной способности, связанная с неравномерностью объемной плотности и износостойкости по толщине полотна и соответствующего разрушения внутренних пучков волокон по мере износа наружных склеек волокон с течением времени эксплуатации салфетки, что приводит к потере абсорбирующих свойств.
2
Наиболее близким аналогом настоящей полезной модели является протирочная салфетка, выполненная в виде нетканого упруго - пластичного полотна из абсорбирующего и износостойкого материала, в которой полотно выполнено из замши жирового или формальдегидно-жирового дубления с толщиной 0,2-1,5 мм и площадью не менее 5 дм, полученной из сырья шкур мелкого или среднего рогатого скота (см. полезную модель РФ №19734, А 47 L 13/16, 21.03.2001).
Недостатком указанного аналога, как показала практика, является недостаточная прочность протирочной салфетки, преимущественно при протирке поверхностей автомобилей и других транспортных средств, обладающих сложным профилем протираемых поверхностей.
Технический результат, который достигается настоящей полезной моделью заключается в повышении прочности салфетки, а также протирочной и абсорбирующей способности салфетки за счет повышения равномерности объемной плотности и увеличения износостойкости по толщине, с одновременным упрощением изготовления и уменьшением стоимости салфетки.
Сущность полезной модели заключается в том, что в известной салфетке, выполненной в виде нетканого упруго-пластичного полотна из абсорбирующего и износостойкого материала в виде замши жирового или формальдегидно-жирового дубления, в материал полотна введена добавка в виде полимера с массовой долей 1,0-2,5% от массы замши.
Кроме того, полотно может содержать массовую долю золы 1,5-4,0 мас.% от массы полотна.
Кроме того, полотно может содержать массовую долю веществ, экстрагируемых органическим растворителем - дихлорэтаном, 3,7-10 мас.% от массы полотна в пересчете на абсолютно сухое вещество.
Кроме того, полотно может иметь предел прочности при растяжении нагрузкой 10 МПа в диапазоне 0,5-1,5.
Кроме того, полотно может иметь удлинение при напряжении 5 МПа в диапазоне 10-70 в % от начальной длины полотна.
Кроме того, полотно может иметь удлинение при разрыве в диапазоне 50-80% от начальной длины полотна.
Кроме того, полотно может иметь паропроницаемость в % в диапазоне 20-65.
Кроме того, полотно может иметь пароем кость в % в диапазоне 5-25.
Кроме того, полотно может иметь гигроскопичность в % в диапазоне 14-35.
Кроме того, полотно может иметь влагоотдачу в % в диапазоне 10-24.
Кроме того, полотно может иметь намокаемость в % 2-х часовую в диапазоне 92-98, а также 24-х часовую в диапазоне 100-110.
Кроме того, полотно может иметь устойчивость окраски к сухому трению в диапазоне 3-5, а также к мокрому трению 2-4.
2
Кроме того, полотно может быть выполнено с толщиной 0,2-1,5 мм и площадью не менее 5 дм,
Кроме того, полотно может содержать массовую долю влаги 10-25 мас.% от массы полотна.
Введение добавки в виде полимера с массовой долей 1,0-2,5% от массы замши в нетканое упруго-пластичное полотно из абсорбирующего и износостойкого материала в виде замши жирового или формальдегидно-жирового дубления обеспечило значительное повышение прочности салфетки при протирке и полировании частей автомобилей. В особенности положительный результат проявился при протирке мелких деталей со сложным рельефом.
На фиг.1 показан общий вид протирочной салфетки согласно предлагаемой полезной модели.
Как показано на фиг.1 протирочная салфетка выполнена в виде нетканого упруго-пластичного полотна 1 из абсорбирующего и износостойкого материала, которое выполнено из замши 2, полученной из сырья шкур мелкого и среднего рогатого скота с добавкой полимера.
Необходимое количество полимера для обеспечения его содержания в конечном продукте - полотне салфетки, а именно, с массовой долей 1,0-2,5% от массы замши, добавляется на промежуточных операциях процессов выделки кож с использованием полимеров, заданных конкретным технологическим процессом.
Нижняя граница содержания полимера 1,0% определяется началом стабильного влияния добавки полимера на пропорциональное увеличение прочности салфетки, превышающее естественный разброс начальных характеристик исходного сырья шкур.
Верхняя граница содержания полимера 2,5% определяется началом резкого снижения абсорбирующей способности материала полотна салфетки при дальнейшем повышении содержания полимера.
Содержание массовой доли золы меньше 1,5 мас.% от массы полотна не обеспечивает необходимой прочности салфетки, а содержание этой доли больше 4,0 мас.% снижает до недопустимого уровня эластичность салфетки и, соответственно, ее полирующую способность.
Диапазон содержания массовой доли веществ, экстрагируемых органическим растворителем - дихлорэтаном, 3,7-10 мас.% от массы замши в полотне салфетки обеспечивает возможность использования для изготовления салфетки практически всех видов кожи из замши жирового или формальдегидно-жирового дубления для верха обуви, подкладки обуви и галантерейных изделий.
При выполнении полотна салфетки с прочностными характеристиками ниже меньшей границы диапазона, а именно, меньше предела прочности 0,5 при растяжении с нагрузкой 10 МПа, меньше удлинения 10% при напряжении 5 МПа, меньше удлинения 50% при разрыве, салфетка в этом случае не обладает достаточной износостойкостью, т.к. может получать разрывы при обработке поверхностей с рельефом.
Полотно с прочностными характеристиками выше максимальной границы диапазона, а именно, больше предела прочности 1,5 при растяжении с нагрузкой
10 МПа, больше удлинения 70% при напряжении 5 МПа, больше удлинения 80% при разрыве, не обеспечивает достаточную прочность салфетки при ее ручном использовании, а также одновременно не обеспечивает достижение необходимой абсорбирующей способности и гигиенических свойств.
Выполнение полотна с минимальными значениями гигиенических характеристик, а именно, паропроницемости - не ниже 20%, гигроскопичности - не ниже 14%, влагоотдачи - не ниже 10% и максимальным значением пароемкости - не выше 25% определяет, с одной стороны нижнюю границу абсорбционной способности салфетки, а с другой стороны, в свою очередь, задается верхней границей допустимых значений паропроницаемости, гигроскопичности, влагоотдачи и нижней границей пароемкости для кондиционных кож. Максимальные значения гигиенических характеристик, а именно, паропроницемости - не выше 65%, гигроскопичности - не выше 35%, влагоотдачи - не выше 24% и минимальное значение пароемкости - не ниже 5% определяются минимальным значением толщины полотна и ограничиваются необходимыми прочностными свойствами салфетки.
Использование полотна салфетки с близкими значениями 2-х часовой намокаемости в диапазоне 92-98% и 24-х часовой намокаемости в диапазоне 100-110% обеспечивает высокую способность салфетки к само очистке при полоскании и отжиме, а также вымывание загрязнений из самой салфетки при ее стирке. Необходимая толщина заготовки замши для полотна салфетки достигается на финишных операциях процессов выделки кондиционных кож или путем дополнительного механического воздействия на замшу стандартным оборудованием кожевенного производства (разбивка в барабане, прессование и т.п.) после отделения от кондиционных или некондиционных кожевенных полуфабрикатов.
Выбор толщины полотна в диапазоне 0,2-1,5 мм обусловлен необходимостью обеспечения свойств полотна протирочной салфетки, находящихся в прямой и обратной зависимости от величины толщины замши. Нижняя граница толщины 0,2 мм определяется минимальной необходимой прочностью и износостойкостью салфетки (предел прочности при растяжении, удлинение при разрыве, устойчивость окраски к сухому и мокрому трению) и необходимости обеспечения максимальной абсорбирующей способности, определяемой, в первую очередь, гигиеническими свойствами замши полотна
2
2
2
2
2
салфетки (паропроницаемость, гигроскопичность, влагоотдача, намокаемость). Верхняя граница толщины 1,5 мм определяется недопустимым снижением упруго-пластичных и гигиенических свойств полотна салфетки из-за ее загрязнения по толщине, в связи с чем полотно с большей толщиной не позволяет протирать поверхности с рельефными деталями, что особенно важно для ухода за автомобилями и другими транспортными средствами. Диапазон линейных размеров А средней части заготовки полотна выбирается из условия обеспечения минимальной площади салфетки не менее Smin=5 дм и определяется с одной стороны размерами салфетки при ее ручном использовании, а с другой - минимизацией отходов процесса изготовления салфеток. Кроме того нижняя граница диапазона размеров А при минимальной площади салфетки меньше Smin=5 дм не обеспечивает равномерности толщины L по площади салфетки. Максимальное значение площади салфетки ограничивается максимальными размерами шкур мелкого или среднего рогатого скота (коз, овец, опойка, северных оленей), которые используются для изготовления заготовки замши и составляет, как правило, не более 150 дм. Такие заготовки замши обычно используются для изготовления нескольких протирочных салфеток. Наиболее вероятный диапазон размеров заготовки замши для полотна салфетки выбирается исходя из обеспечения предпочтительного диапазона площади салфетки S от 5 дм до 25 дм.
Содержание массовой доли влаги 10-25 мас.% от массы полотна салфетки обеспечивает ее высокую начальную готовность к использованию для протирки загрязненных поверхностей автомобилей и транспортных средств без дополнительных подготовительных операций.
Как показали испытания полотна салфетки с заданными настоящей полезной моделью добавками и массовыми долями веществ в полотне, в данном случае обеспечиваются показатели устойчивости окраски салфетки к сухому и мокрому трению практически равные показателям кожи из замши для верха обуви, подкладки обуви и галантерейных изделий, что определяет хороший внешний вид салфетки при ее длительном использовании и дополняет высокие показатели абсорбирующей способности и износостойкости.
Все контролируемые показатели полотна соответствуют нормам ГОСТ 3717-84, при этом толщина полотна определялась в стандартной точке по действующему ГОСТ 938.15-70, площадь полотна измерялась кожемерной
машиной по ТУ 27-15-1073-82, полезная площадь по ГОСТ 26343-84, массовая доля золы по ГОСТ 938.2-67 «Кожа. Метод определения золы», массовая доля полимера по методике И.А.Еремина, Р.А.Иванова «Технический анализ и контроль кожевенного производства», Москва, «Легпромбытиздат», с.156, массовая доля влаги по ГОСТ 938.1-67, массовая доля веществ, экстрагируемых органическими растворителями (дихлорэтаном) в пересчете на абсолютно сухое вещество по ГОСТ 938.5-68, предел прочности при растяжении, удлинение при напряжении и удлинение при разрыве по ГОСТ 938.11-69, паропроницаемость по ГОСТ 938.17-70, устойчивость окраски к сухому и мокрому трению по ГОСТ 9210-77, пароемкость, гигроскопичность и влагоотдача по методике Центрального научно-исследовательского института кожевенно-обувной промышленности, намокаемость по методике ВЕМ.
Предлагаемая полезная модель обеспечила возможность создания прочной протирочной салфетки, преимущественно для протирки поверхностей автомобилей и других транспортных средств, а технический результат, который достигается настоящей полезной моделью, заключается в повышении прочности протирочной и абсорбирующей способности салфетки за счет повышения равномерности объемной плотности и увеличения износостойкости по толщине.